(57)【要約】      （修正有）【課題】金属屋根材の裏面側に発泡合成樹脂を配設する際、機械的な固定での一体性、断熱性もしくは吸音性の問題を向上させ、接着する場合の寒暖による膨脹、収縮を充分に吸収できる金属屋根材を提供する。【解決手段】金属屋根材１裏面と発泡合成樹脂２との間に弾性を有する接着剤層３を介在させるか、または表面処理された金属屋根材裏面に発泡合成樹脂を一体成形する。更には、金属屋根材裏面にスチレン−イソブチレン共重合体からなる被覆材を取付ける。また、更に被覆材裏面に発泡合成樹脂を取り付ける。【選択図】図１
2006112074.tif 000002
【特許請求の範囲】
【請求項１】
金属屋根材裏面と発泡合成樹脂との間に弾性を有する接着剤層を介在させたことを特徴とする金属屋根材。
【請求項２】
表面処理された金属屋根材裏面に発泡合成樹脂を一体成形したことを特徴とする金属屋根材。
【請求項３】
発泡合成樹脂が発泡スチレン系樹脂もしくは発泡アクリル系樹脂である請求項１又は２記載の金属屋根材。
【請求項４】
抗菌剤及び／又は防カビ剤を含有、又は塗布してなる発泡合成樹脂を用いる事を特徴とする請求項１〜３何れか一項に記載の金属屋根材。
【請求項５】
弾性を有する接着剤層が変性シリコ−ン系樹脂である請求項１、３、４のいずれか１項記載の金属屋根材。
【請求項６】
金属屋根材裏面にスチレンーイソブチレン共重合体からなる被覆材を取り付けたことを特徴とする金属屋根材。
【請求項７】
金属屋根材裏面に被覆材を取り付け、更に発泡合成樹脂を取り付けたことを特徴とする請求項６記載の金属屋根材。
【発明の詳細な説明】
【技術分野】
【０００１】
本発明は金属屋根材に関する。より詳しくは、金属屋根材裏面に弾性を有する接着剤層を介在させて発泡合成樹脂を取り付けるか、又は金属屋根材裏面にスチレン−イソブチレン共重合体からなる被覆材を取り付けたことを特徴とする金属屋根材に関する。
【背景技術】
【０００２】
金属屋根材の断熱性もしくは吸音性を付与させるについて金属屋根材裏面側に発泡合成樹脂を存在させることは公知である。
【０００３】
例えば、特許文献１では、金属屋根材の裏面にブチル系またはアクリル系材質シートからなる粘弾性制振材と合成樹脂発泡体またはゴム発泡体を一体化して接着する技術が開示されている。
【特許文献１】特開２０００−６４５１２号公報
【発明の開示】
【発明が解決しようとする課題】
【０００４】
従来、金属屋根材の裏面側に発泡合成樹脂を配設する場合は、金属屋根材と発泡合成樹脂とを、金属屋根材に機械的に固定する、或いは、接着するといった手法が採用されてきた、機械的な固定では金属屋根材と発泡合成樹脂との一体性が劣り、断熱性もしくは吸音性を向上させるのに限界があった。一方、接着する場合には、直射日光による金属屋根材の膨脹、寒冷な冷え込みによる収縮等を充分に吸収するのには課題があった。また、一般に使用されるゴム製の制振層は、立体的に形成しがたいので、複雑な形状の金属屋根材裏面の例えば全面に沿わせるのには制約があった。
【課題を解決するための手段】
【０００５】
本件発明者らは鋭意検討の結果、これらの課題を解決する為に、特定の接着剤層を採用する態様、特定の金属屋根材を採用する態様、特定の表面処理材を使用する態様を採用することが良好な手段であることを見いだし本発明に至った。
【０００６】
即ち本発明は、（１）金属屋根材裏面と発泡合成樹脂との間に弾性を有する接着剤層を介在させたことを特徴とする請求項１記載の金属屋根材に関する。
【０００７】
さらに、本発明は、（２）表面処理された金属屋根材裏面に発泡合成樹脂を一体成形したことを特徴とする金属屋根材に関する。
【０００８】
さらに本発明は、（３）発泡合成樹脂が発泡スチレン系樹脂もしくは発泡アクリル系樹脂である（１）又は（２）記載の金属屋根材に関する。
【０００９】
さらに本発明は、（４）抗菌剤及び／又は防カビ剤を含有、又は塗布してなる発泡合成樹脂を用いる事を特徴とする（１）〜（３）のいずれか１記載の金属屋根材に関する。
【００１０】
さらに本発明は、（５）弾性を有する接着剤層が変性シリコ−ン系樹脂である（１）、（３）、（４）のいずれか１記載の金属屋根材に関する。
【００１１】
さらに本発明は、（６）金属屋根材裏面にスチレン−イソブチレン共重合体からなる被覆材を取り付けたことを特徴とする金属屋根材に関する。
【００１２】
さらに本発明は、（７）金属屋根材裏面に被覆材を取り付け、更に発泡合成樹脂を取り付けたことを特徴とする（６）記載の金属屋根材に関する。
【発明の効果】
【００１３】
本発明によれば、金属屋根材と発泡合成樹脂との間に弾性を有する接着剤層を介在させることにより、過酷な寒暖による金属屋根材の膨脹、収縮を充分に吸収でき、剥離等の恐れが小さく、断熱性および吸音性の優れた金属屋根材が提供可能となる。
【００１４】
また、表面処理された金属屋根材の裏面に発泡合成樹脂を一体成形することにより、接着剤を使用することなく強固に一体化した金属屋根材が得られ、このことで接着剤の塗布や接着工程を経ることなく安価に確実な金属屋根材を提供することが可能となる。
【００１５】
更に、また、金属屋根材裏面にスチレン−イソブチレン共重合体からなる被覆材を取り付けることにより、断熱性および吸音性の優れた金属屋根材を提供可能とする。すなわち、前記特開２０００−６４５１２号（特許文献１）では、粘弾性制振材としてブチル系シートを開示しているが、ブチルゴムは、文字通りシート状物は成形可能であるものの、複雑な形状の物は積層等により形成しなければならない。しかしながら、本発明で使用するスチレンーイソブチレン共重合体は、射出成形が可能であるから、金属屋根材の形状に正確に沿った被覆材が得られるので、断熱性および吸音性に関し、より優れた金属屋根材が提供可能となる。さらに、必要により、前記被覆材の上に、発泡合成樹脂を取り付けることでより高性能な断熱性および吸音性を付与する事が出来る。
【発明を実施するための最良の形態】
【００１６】
本発明における金属屋根材の材質には特別の制限はなく、市販の極一般的な金属屋根材が良好に使用可能である。
【００１７】
本発明で使用する弾性を有する接着剤層（弾性接着剤層）（以下、単に接着剤層と称することが有る）としては、弾性を有し、発泡合成樹脂を侵さず、本発明の効果を阻害しないものであれば特に限定無く用いる事ができる。これら接着剤層の内でも、アクリル系樹脂、アクリル系樹脂接着剤、ないしは、変成シリコ−ン系樹脂を用いることが好適である。変成シリコーン系樹脂は、接着性に優れていると共に、急激な温度変化に対して、金属屋根材裏面の形状、例え複雑な立体形状であっても追随性に優れている。さらに吸音性、制音性、遮音性、制振性にも優れている。弾性特性、その他特性、コスト、更には、前処理が簡単ないしは不要であるので、特に最適である。なお、本発明では変成シリコーン系樹脂を変成シリコーン系樹脂接着剤と称することも有る。
【００１８】
弾性を有する接着剤層を介在させないで、金属屋根材裏面に発泡合成樹脂を一体成形させる態様においては、使用する金属屋根材の少なくとも裏面に、一般の金属にしばしば施される表面処理がなされていることが必要である。屋根材に表面処理がなされていないと発泡合成樹脂と金属屋根材との一体成形が困難である。さらに、その処理剤が熱可塑性樹脂である場合には、発泡合成樹脂と金属屋根材との密着性が改善されるので一体成形性が良好であり好ましい。本発明でいう熱可塑性合成樹脂による表面処理とは、樹脂化粧鋼板において行う熱可塑性合成樹脂のコートであったり、表面保護あるいは防錆処理のための熱可塑性合成樹脂を用いた表面処理をいう。中でも、金属屋根材と一体成形するために用いる発泡性合成樹脂粒子との相溶性を有し、表面処理により一体成形が可能である熱可塑性合成樹脂を採用することが特に好ましい。
【００１９】
具体的には、金属表面処理用組成物には、塩ビ系と非塩ビ系が有り、更に非塩ビ系には、ポリオレフィン系、ポリエステル系、フッ素系等がある。この内、フッ素系樹脂、アクリル系樹脂が発泡性合成樹脂粒子との相溶性を有するため好ましい。
【００２０】
本発明においては、発泡合成樹脂の種類は特に限定されるものではないが、取り扱いの容易性から発泡スチレン系樹脂もしくは発泡アクリル系樹脂、あるいは発泡ポリオレフィン系樹脂が好ましく、価格面から発泡スチレン系樹脂がさらに好ましく、発泡ポリスチレン樹脂が最も好ましい。発泡スチレン系樹脂は、市販のものがいずれも使用でき、特に制限されるものではない。また、発泡アクリル系樹脂も、種々のものが使用可能であるが、特開２００１−２３３９８６号に開示されるごとき発泡アクリル系樹脂が好適に使用できる。なお、弾性を有する接着剤層を介在させないで、金属屋根材裏面に発泡合成樹脂を一体成形させる態様においては、使用する発泡合成樹脂として発泡スチレン系樹脂もしくは発泡アクリル系樹脂が好ましい。
【００２１】
これら発泡合成樹脂の発泡倍率は特に制限されるものではないが、前記金属屋根材が薄肉金属である場合などには裏面を剛に保持することが本発明の制音効果を発揮するのに好ましいことから、比較的強度が強い２倍から６０倍が好ましく、３倍から３０倍がさらに好ましい。
【００２２】
前記の発泡合成樹脂はそのまま用いることもできるが、使用の形態によっては、使用者の目に触れにくいとはいえその表面にカビが発生する場合があり、美観上若しくは衛生上好ましくない場合があることから、抗菌剤及び／又は防カビ剤を含有または塗布することが好ましい。
【００２３】
これら抗菌剤及び／又は防カビ剤は、本発明に用いる発泡合成樹脂、被覆材、接着剤を特段に侵すものでないかぎり制限無く用いることができる。これら抗菌剤としては例えば、セラミック系抗菌剤、銀系抗菌剤、カルシウム系セラミックス、非晶質リン酸カルシウム等が挙げられる。一方、防カビ剤としては例えば、イミダゾール系防カビ剤、ヨード系防カビ剤、トリアゾール系防カビ剤、チアベンダゾール系防カビ剤が一般的であるが、抗菌性能及び防カビ性能を発揮する薬剤であれば特に制限する事なく使用できる。
【００２４】
これら抗菌剤及び／又は防カビ剤は発泡合成樹脂の粒子にあらかじめ添加ないしは塗布しても良いし、例えば型内発泡成形により金属屋根材裏面を覆う形状に成形した後、その少なくとも外側となる表面に塗布ないしは噴霧塗布等しても良い。いずれにしろ、その添加、塗布方法は問わない。
【００２５】
該発泡合成樹脂としては、発泡性合成樹脂粒子を用い、型内成形により所望の形状に成形すると、金属屋根材裏面と発泡樹脂との密着性がよい形状に成形しやすいので特に好ましい実施態様として推奨できる。これら発泡合成樹脂は金属屋根材裏面の内、少なくとも一部を覆うようにすることにより本発明の効果を得ることができるが、金属屋根材裏面全面を覆うようにすることで本発明の効果が高まるので最も好ましい。
【００２６】
発泡合成樹脂にて前記金属屋根材裏面の一部又は全面を覆うのに、発泡合成樹脂をいくつかのブロックに分けて形成し、これらを相互に接着し前記金属屋根材裏面の形状に合致するよう形状を作り上げてから貼り付ける方法、あるいは前記ブロック分けしたパーツを前記金属屋根材裏面に個別に貼り付けていく方法、あるいは型内成形によりあらかじめ前記金属屋根材裏面の形状に合致するような形状に成形した後、貼り付ける方法、あるいは前記金属屋根材裏面に該発泡合成樹脂層を形成するように一体成形する方法等のいずれをも適宜用いることができる。
【００２７】
前記方法のうち、発泡樹脂をいくつかのブロックに分けて形成し、これらを接着して前記金属屋根材裏面の形状に合致するよう形状を作り上げるにはアクリル系接着剤を用いるのが好適である。
【００２８】
また、さらに前記方法のうち、前記金属屋根材裏面に該発泡合成樹脂層を形成するように一体成形する際には、金属屋根材裏面側のみに発泡性合成樹脂粒子を導入するように、金型内に前記金属屋根材を設置した上で、例えば蒸気等の手段で加熱し、発泡性合成樹脂粒子相互及び発泡性合成樹脂粒子と前記金属屋根材裏面を発泡融着させた後、金型より取り出す方法が適用し得る。
【００２９】
発泡合成樹脂を前記金属屋根材に貼り付ける場合、発泡樹脂及び／または前記金属屋根材裏面に接着剤を塗布し、発泡合成樹脂を前記金属屋根材裏面に、例えば０．０３ＭＰａ〜０．２ＭＰａ程度の圧力で押圧することで容易に密着させることができる。
【００３０】
本発明の他の実施態様としては、前記金属屋根材裏面に、スチレンーイソブチレン共重合体からなる被覆材を設けることである。前述の様に騒音の抑制にはゴム板を貼り付ける提案は成されている。この場合ゴム板にはブチルゴム等を用いることが多いが、前述したようにこれらの一般のゴムは板状物しか得ることができず、立体形状のものを得るには、板状物を組み合わせての張り付けとなる。このため、複雑な形状の金属屋根材を用いる場合には、金属屋根材裏面全体を精密に密着させて覆うことが困難で騒音の抑制効果が十分発現しないことがある。しかも、前記金属屋根材裏面全体を覆うのには、コストがかかる。
【００３１】
本発明で金属屋根材裏面に用いるスチレン−イソブチレン共重合体からなる被覆材は、例えば、射出成形等の一般の成形方法により成形することが可能である。従って、金属屋根材が複雑な形状をしていても、その裏面形状に合致する形状に形成することは極めて容易である。よって、この該スチレン−イソブチレン共重合体からなる被覆材は、前記金属屋根材裏面の、例え、全面であっても一部分であっても、接着等により容易に取り付けることが可能であり、これにより騒音の抑制効果を得ることができる。本発明で使用するスチレン−イソブチレン共重合体は、市販のものが使用可能であるが、例えば、ＷＯ０１／７４９６４等に記載のものを使用するのが好ましい。これらスチレンーイソブチレン共重合体からなる被覆材の厚みは、一概に特定できないが、約５ｍｍくらいまでのものが性能やコストの面から好ましい。
【実施例】
【００３２】
以下、図面に基づき本発明を更に詳細に説明するが、本発明はかかる実施例のみに限定されないことは言うまでもない。
【００３３】
図１は、本発明の金属屋根材の一実施例を示す断面図であって、金属屋根材１の裏面には、弾性を有する接着剤層３を介して発泡合成樹脂２が取付けられている。ここで、弾性を有する接着剤層３としては、変性シリコ−ン系接着剤等が使用できるが、例えば、セメダイン株式会社  ＰＭ１００等が好ましく使用できる。
【００３４】
また、発泡合成樹脂２は、次ぎのような操作により得た発泡合成樹脂成形品を使用した。すなわち、発泡性合成樹脂粒子として、発泡性ポリスチレン樹脂粒子である株式会社カネカ製のカネパールＨＤ−Ｂを用い、該樹脂粒子を大開工業株式会社製ＢＨＰ−１１０型予備発泡機を用いて通常の方法で予備発泡し、発泡倍率約２０倍（カネパールＨＤ−Ｂ）の予備発泡粒子を得る。（なお、必要により、前記カネパールＨＤ−Ｂには原粒状態で抗菌剤として富士シリシア化学株式会社製商品名シルフィルを０．５部添付する。）
このようにして得た予備発泡粒子を金型に導入し蒸気加熱にて予備発泡粒子相互を融着せしめ形状を得る一般の型内成形にて金属屋根材の裏面形状に沿った表面形状を有する平均厚み約２５ｍｍの発泡合成樹脂成形品を得た。
【００３５】
図２は、本発明の金属屋根材の他の実施例を示す断面図であって、金属屋根材１の裏面には、接着剤層を介することなく発泡合成樹脂２が一体成形により取付けられている。ここで使用する、金属屋根材１の少なくとも裏面には、ポリメチルメタアクリレート樹脂による表面処理がなされたものを使用した。
【００３６】
図３は、本発明の金属屋根材の他の実施例を示す断面図であって、金属屋根材１の裏面には、スチレン−イソブチレン共重合体からなる被覆材４が取付けられている。ここで使用した被覆材４は、株式会社カネカ製スチレン−イソブチレン共重合体（商品名ＳＩＢＳＴＡＲ）であった。
【００３７】
図４は、本発明の金属屋根材の他の実施例を示す断面図であって、金属屋根材１の裏面には、スチレンーイソブチレン共重合体からなる被覆材４が取付けられ、更にその裏面には、発泡合成樹脂２が取付けられている。
【図面の簡単な説明】
【００３８】
【図１】本発明の金属屋根材の一実施例を示す断面図である。
【図２】本発明の金属屋根材の他の実施例を示す断面図である。
【図３】本発明の金属屋根材の更に他の実施例を示す断面図である。
【図４】本発明の金属屋根材の更に他の実施例を示す断面図である。
【符号の説明】
【００３９】
１    金属屋根材
２    発泡合成樹脂
３    弾性を有する接着剤層
４    被覆材
【図１】
2006112074.tif 000003
【図２】
2006112074.tif 000004
【図３】
2006112074.tif 000005
【図４】
2006112074.tif 000006